КЕРАМИЧЕСКАЯ МАССА ДЛЯ ИЗГОТОВЛЕНИЯ ОБЛИЦОВОЧНОЙ ПЛИТКИ
CERAMIC MASS FOR FACED TILES MANUFACTURE

Изобретение относится к промышленности строительных материалов, в частности к составам керамических масс, которые могут быть использованы в производстве облицовочной плитки.
Известна керамическая масса, содержащая, мас.%: глину 15,0-35,0; мел 5,0-18,0; плиточный бой 2,0-5,0; щелочесодержащий компонент из группы нефелиновый концентрат, перлит 15,0-20,0; трепел 40,0-45,0 [1].
Задача изобретения состоит в повышении водостойкости изделий, полученных из керамической массы.
Технический результат достигается тем, что керамическая масса для изготовления облицовочной плитки, включающая глину, мел, плиточный бой, нефелиновый концентрат, трепел, дополнительно содержит жидкое стекло и гипс, при следующем соотношении компонентов, мас.%: глина 50,7-55,3; мел 1,0-2,0; плиточный бой 4,0-6,0; нефелиновый концентрат 22,0-24,0; трепел 14,0-18,0; жидкое стекло 0,2-0,3; гипс 1,0-1,5.
2
2
3
2
3
3
В составе керамической массы могут быть использованы глины следующего состава, мас.%: SiO 42,18-75,34; AlO 9,45-22,9; FeO 3,59-13,27; CaO 1,57-15,9; MgO 0,29-4,0; SO 0,1-3,4; п.п.п. 3,66-19,08.
2
2
3
2
3
2
2
Нефелиновый концентрат характеризуется следующим химическим составом, мас.%: SiO 43,0-45,0; А1О 28,0-30,0; FeO 3,0-4,0; CaO 1,0-1,5; NaO+KO; 16,0-18,0; п.п.п. 1,0-2,0.
В качестве плиточного боя целесообразно использование боя бракованной плитки после обжига.
В таблице приведены составы керамической массы.
Таблица
Компоненты
Состав, мас.%:
1
2
3
Глина
55,3
52,95
50,7
Мел
1,0
1,5
2,0
Плиточный бой
4,0
5,0
6,0
Нефелиновый концентрат
24,0
23,0
22,0
Трепел
14,0
16,0
18,0
Жидкое стекло
0,2
0,25
0,3
Гипс
1,5
1,3
1,0
Водопоглощение, %
5-7
5-7
5-7
Компоненты дозируют в требуемых количествах. В шаровую мельницу загружают плиточный бой, нефелиновый концентрат, трепел, жидкое стекло, заливают воду и проводят измельчение компонентов в течение 4-5 часов. Затем в мельницу добавляют глину, мел, гипс и измельчают еще в течение 2-3 часов. Степень измельчения готового шликера должна соответствовать остатку не более 2% на сите 008. Затем проводят обезвоживание шликера до влажности 20-23%. Из полученной керамической массы пластическим способом формуют плитку, например, размером 100×100 мм. Плитку сушат до влажности 1-3%, затем на ее поверхность наносят (напыляют) слой цветной легкоплавкой глазури и при температуре 980-1030°С проводят обжиг.
Источники информации
1. SU 937416, С04В 33/00, 1982.